(57)【特許請求の範囲】
【請求項１】
（１）（ａ）Ｘ個のＯＨ基（Ｘは２または３である）を含有するポリエーテルまたはポリエステルポリオールと、（ｂ）２個のＮＣＯ官能基を有するポリイソシアネートとのポリイソシアネートプレポリマー反応生成物からなる、溶媒を含まない、水分で硬化可能なウレタンのホットメルト接着剤組成物を５０〜１５０℃で基材に施し、
（２）この基材上に置かれた、融解押出しされた接着剤を、未硬化の接合部がつくられるように第二の基材と接触させ、そして
（３）この接着剤の接合部を水分に曝露し、接着剤中で架橋反応を惹起することにより、水分で硬化された接合部を形成させる二つの基材を接着剤で結合する方法において、
ポリイソシアネートプレポリマー反応生成物が、Ｘ：１のポリイソシアネート対ポリオールの化学量論量を有するプレポリマーの少なくとも９０ｗｔ％から本質的になり、このプレポリマー反応生成物が２ｗｔ％より少ない未反応のポリイソシアネートモノマーを含み、そしてこのプレポリマーが０．２〜８ｗｔ％の範囲の遊離ＮＣＯを含むことを特徴とする上記の方法。
【請求項２】
プレポリマー反応生成物が、Ｘ：１（ここでＸは２または３である）のポリイソシアネート対ポリオールの化学量論量を有するプレポリマーの少なくとも９５ｗｔ％から本質的になる請求項１記載の方法。
【請求項３】
プレポリマー反応生成物が０．１ｗｔ％より少ない未反応のポリイソシアネートモノマーを含む請求項１記載の方法。
【請求項４】
プレポリマーが０．５〜３ｗｔ％の範囲の遊離のＮＣＯを含む請求項３記載の方法。
【請求項５】
ポリイソシアネートがトルエンジイソシアネートである請求項１記載の方法。
【請求項６】
ポリイソシアネートとポリオールとを≧４のＮＣＯ対ＯＨ当量比で反応させる請求項１記載の方法。
【請求項７】
第１の基材に施されるホットメルト接着剤組成物がポリイソシアネートプレポリマー５〜１００ｗｔ％、熱可塑性ポリマー０〜８０ｗｔ％、粘着付与剤０〜６０ｗｔ％、シラン０〜２ｗｔ％、充填剤０〜５０ｗｔ％、可塑剤０〜１０ｗｔ％およびワックス０〜４０ｗｔ％を包含している請求項１記載の方法。
【請求項８】
（１）（ａ）Ｘ個のＯＨ基（Ｘは２または３である）を含有するポリエーテルまたはポリエステルポリオールと、（ｂ）ジイソシアネートとのポリイソシアネートプレポリマー反応生成物からなる、溶媒を含まない、水分で硬化可能なウレタンホットメルト接着剤組成物を５０〜１５０℃で基材に施し、
（２）この基材上に置かれた、融解押出しされた接着剤を、未硬化の接合部がつくられるように第二の基材と接触させ、そして
（３）この接着剤の接合部を水分に曝露し、接着剤中で架橋反応を惹起することにより、水分で硬化された接合部を形成させる二つの基材を接着剤で結合する方法において、
ポリイソシアネートプレポリマー反応生成物が、Ｘ：１のポリイソシアネート対ポリオールの化学量論量を有し、そして６〜２０：１のＮＣＯ対ＯＨ当量比でジイソシアネートとポリオールとを反応させて製造したプレポリマーの少なくとも９０ｗｔ％から本質的になり、このプレポリマー反応生成物が未反応のジイソシアネートモノマー２ｗｔ％未満を含み、そしてこのプレポリマーが０．２〜８ｗｔ％の範囲の遊離ＮＣＯを含むことを特徴とする上記の方法。
【発明の詳細な説明】
【０００１】
【発明の技術分野】
本発明はウレタンプレポリマーを含む押し出し可能な水分で硬化するホットメルトウレタン接着剤に関する。
【０００２】
【発明の背景】
ホットメルト接着剤および水分で硬化するウレタン接着剤は、周知の一般的な接着剤の部類である。ホットメルト接着剤は一般に、別な製作品を取付けることを望む製作品上に高い温度で接着剤組成物を押し出すことにより簡便に施すことのできる熱可塑性物質を含む。接着剤の接合部は、組成物が冷却するにつれ一体性が増大する。ホットメルト接着剤は一般に、良好な生の強度、つまり接合部が完全に固定化する前の最初の強度を有し、また取扱いが容易でありそして接着剤の固定化または硬化に際して除去しなければならない溶媒を含まないという追加的な利点を有する。しかしながら、ホットメルト接着剤は、冷却して接合線を形成した後、熱可塑性組成物が温度に敏感であるおそれがあるという欠点を有する。換言すると、製作品および接合線の温度が上昇するにつれ接合物質が接合強度を失うおそれがある。さらに、ホットメルト接着剤は、炭化水素溶媒およびいくつかの有機組成物が存在すると物理的に不安定になる傾向をもつ。
【０００３】
以上とは対照的に硬化可能な多くのウレタン接着剤は、生の強度がほとんどない。従って硬化可能なウレタン接着剤を施した後、ウレタンが強く、弾力性があり、高度に架橋した接合線へと硬化するまで、接合されるべき構造物は外部から支持されねばならない。さらに、この接着剤中には、硬化に際して蒸発される必要のあるかも知れない溶媒が使用されるであろう。しかしながら、一旦硬化されるとこのウレタンの引張強度は温度に対する敏感性をほとんどあるいは全くもたない。ウレタンは、硬化の後、多くの溶媒に対する良好な抵抗力を与える。
【０００４】
硬化特性およびホットメルト特性の双方を示す単一の接着剤組成物が好ましい目標であることは明らかであるが、これは得られる接着剤の場合、理論的に大きな強度を有する生の接合部が迅速に得られまた架橋されて硬化される接着剤接合部が強力であることによる。
米国特許第４，６２３，７０９号は、その中の多価アルコールが非対称のジイソシアネートの一層急速に反応するイソシアネート基と先ず反応させられ、緩漫に反応する基はそのままであるポリウレタンプレポリマーを開示しており、この反応の後、反応生成物が対称性のジイソシアネートと一緒にされ、このジイソシアネートの反応性が等しいイソシアネート基はやはり、第１の多官能性イソシアネート化合物の緩漫に反応する基より一層急速に反応する。この方法によって得られる生成物は残留するモノマー含有率が低いことで際立っていると主張されている。
【０００５】
米国特許第５，４４１，８０８号は熱可塑性のホットメルト接着剤の特性と反応性接着剤の特性とをあわせもちそしてポリエステルポリエーテル熱可塑性エラストマーをポリイソシアネートプレポリマーと配合することにより得られるホットメルト接着剤組成物を開示している。
米国特許第３，９３１，０７７号は、特定の高粘度の反応性ウレタンプレポリマー、特定のエチレンビニルアセテート熱可塑性ポリマーおよびフェノール型またはアビエチン酸型の粘着付与性樹脂を含む、反応性で高粘度のホットメルト接着剤組成物を開示している。
【０００６】
米国特許第４，５８５，８１９号は、イソシアネートプレポリマー、熱可塑性のポリウレタンまたはポリエステルならびに、ケトン樹脂、アセトフェノン縮合樹脂の水素化生成物、およびこれらの混合物であってよい合成樹脂の組み合わせを開示している。
米国特許第４，７７５，７１９号は、５５ｗｔ％またはそれより低いエチレン含有率を有するエチル−ビニルモノマー、ポリイソシアネートプレポリマーおよび芳香族の粘着付与性樹脂を含む、熱安定性のある、水分で硬化するホットメルトポリウレタン接着剤組成物を開示している。
【０００７】
米国特許第４，８０８，２５５号は、熱可塑性ポリマー、相溶性で硬化性のウレタンポリアルキレンポリオールプレポリマー、および粘着付与剤からなる、熱安定性のある、水分で硬化するウレタンホットメルト接着剤を開示している。
米国特許第４，８２０，３６８号は、熱可塑性ポリマー、相溶性で硬化性のウレタンポリエステルポリオールプレポリマーおよび粘着付与剤からなる、熱安定性のある、水分で硬化するウレタンホットメルト接着剤を開示している。
【０００８】
【発明の概要】
本発明は低い融解粘度と良好な生の強度を有する、水分で硬化可能な改良されたウレタンホットメルト接着剤組成物を提供する。このような接着剤組成物を使用して接着剤によって二つの基材を結合しまたは密封する方法もまた提供される。この方法は一般に、
（１）  （ａ）Ｚｅｒｅｗｉｔｔｅｎｏｆｆ試験によるとき少なくとも２個の活性水素原子を有する化合物、望ましくはポリオールと（ｂ）ポリイソシアネートとのポリイソシアネートプレポリマー反応生成物からなる、溶媒を含まない、水分で硬化可能なウレタンのホットメルト接着剤組成物を基材に施し、この場合前記接着剤組成物は、これを融解押出しするのに十分な高い温度で施し、
（２）  この基材上に置かれた、融解押出しされた接着剤組成物を、未硬化の接合部がつくられるように第２の基材と接触させ、そして
（３）  この接着剤の接合部を水分に曝露し、接着剤中での架橋反応を惹起することにより、水分で硬化された接合部を形成する
ことからなる。
【０００９】
本発明によると、水分で硬化可能なホットメルト接着剤組成物中で使用されるプレポリマーは、少なくとも２のＮＣＯ官能基を有するポリイソシアネートを、Ｚｅｒｅｗｉｔｔｅｎｏｆｆ試験によるとＸ個の（Ｘは少なくとも２である）水素原子を有する化合物、望ましくは少なくとも２のＯＨ官能性を有するポリオールと反応されることによりつくられ、このプレポリマーは０．２〜８ｗｔ％の範囲の遊離のＮＣＯと、２ｗｔ％より少ない未反応のイソシアネートモノマーとを含む。ポリイソシアネートを活性水素含有化合物と反応させることにより得られるプレポリマー反応生成物の少なくとも９０ｗｔ％、望ましくは９５ｗｔ％は、このような活性水素含有化合物１モルあたりＸモルのポリイソシアネートを有するプレポリマーすなわち「完全な」プレポリマーからなるべきである。好ましい態様においては、３個のＯＨ基を有する長鎖ポリオールとトルエンジイソシアネート（ＴＤＩ）を反応させることにより得られるプレポリマー反応生成物の少なくとも９０ｗｔ％、望ましくは９５ｗｔ％は、長鎖ポリオール１モルあたり３モルのＴＤＩを有する「完全な」プレポリマーからなる。
【００１０】
このようなプレポリマーを含む接着剤組成物は、施用温度で低粘度の液体であり、またこの組成物と接触される二つの基材を接着するのに役立つ冷却時に固体となるのが有利である。引続いて、プレポリマーは周囲にある水分と反応して、改善された強度と耐久性とを有する架橋されたポリウレタン−尿素を生成する。先行技術の慣用的なウレタンプレポリマーと比較すると本発明のプレポリマーは施用温度でより低い粘度を示し、この結果、一層良い濡れと基材への接着が得られる。さらに、このより低い粘度のためより低い処理温度で施用具を使用することができ、そのために接着できる基材の数および種類が拡がる。モノマー含有率が著しく低い結果、作業者への曝露の可能性が低下する。プレポリマーの樹脂構造が一層規則的であると結晶化および「生の強度」の発達が一層急速となる。さらに、架橋結合時のオリゴマー／モノマーの含有率がより低いと、慣用の物質より改善された特性を有する一層均一な網状構造が生まれる。
【００１１】
【発明の詳述】
本発明の方法で使用される水分で硬化可能なウレタンホットメルト接着剤組成物は、少なくとも２のＮＣＯ官能性を有するポリイソシアネートをＺｅｒｅｗｉｔｔｅｎｏｆｆ試験によるとき少なくとも２個の活性水素を含む化合物と反応させ、好ましくは、４：１またはそれより高い、望ましくは６〜８：１の活性水素に対するＮＣＯの比で反応を実施することによりつくられるＮＣＯを末端とするウレタンプレポリマー（ポリイソシアネートプレポリマーとも称される）を含む。プレポリマー反応生成物中の未反応のポリイソシアネートは２％より低い、望ましくは０．１％より低い濃度まで蒸溜または他の処理によって除去される。プレポリマー反応生成物は遊離のイソシアネート、つまり０．２〜８ｗｔ％、望ましくは０．５〜３ｗｔ％の遊離のＮＣＯ官能基を含むはずである。
【００１２】
ホットメルト接着剤組成物で有用なこのようなプレポリマーは米国特許第４，７８６，７０３号の教示に従って製造することができ、これの開示は参照によって本記載に加入されている。未反応のイソシアネートモノマーをストリッピングするのに有用な一つの装置は膜払拭蒸発器である。
Ｚｅｒｅｗｉｔｔｅｎｏｆｆ試験に従うとき少なくとも２個の活性水素を含む化合物の例は、２個またはそれより多いＯＨ、ＮＨおよび（または）ＳＨ官能基を含む化合物、特にポリオールである。従って好ましい態様において、少なくとも３個のＯＨ官能基を有するポリオールが４：１またはそれより多い、望ましくは６〜８：１のＮＣＯ対ＯＨの当量比でジイソシアネートと反応させられる。
【００１３】
プレポリマー反応生成物は、例えばヘキサメチレンジイソシアネート、フェニレンジイソシアネート、トルエンジイソシアネート（ＴＤＩ）および４，４′−ジフェニルメタンジイソシアネート（ＭＤＩ）を含めて技術上周知の好適な有機ポリイソシアネートを使用して製造される。特に好適なのは個々の２，４−ＴＤＩおよび２，６−ＴＤＩあるいは、百分率が約６５〜１００ｗｔ％の２，４−異性体と０〜３５ｗｔ％の２，６−異性体である商業的に入手できるこれらの混合物である。「粗ＭＤＩ」として商業的に知られているジイソシアネートの好適な別なイソシアネート混合物はＰＡＰＩとしても知られ、他の異性体ポリイソシアネートおよびより高級な類縁体ポリイソシアネートとともに約６０％のＭＤＩを含有する。
【００１４】
ポリウレタンプレポリマーの製造にはポリエーテルおよびポリエステルポリオールが通常使用される。ヒドロキシルを末端とするポリエーテルは典型的には、ポリ（エチレンエーテル）グリコール、ポリ（プロピレンエーテル）グリコールおよびポリテトラメチレンエーテルグリコールのようなポリアルキレンエーテルグリコールである。別なポリエーテルはエチレンオキサイド、プロピレンオキサイドおよびトリメチレンオキサイドのような環式エーテルを、エチレングリコール、ブタンジオール、例えば１，３−ブタンジオールおよび１，４−ブタンジオールなどのような種々の脂肪族ジオールと共重合させることにより製造される。ポリウレタンプレポリマーを製造するにはポリエステルポリオールも使用でき、またこれにはポリエチレンアジペート、ポリプロピレンアジペート、ポリヘキサメチレンアジペートのようなヒドロキシルを末端とするポリエステル、およびエチレングリコールおよびプロピレングリコールをこのポリエステルと共重合させることによってつくられるコポリエステルが含まれ、後者にはポリ（１，４−ブチレン−エチレン）アジペートおよびポリ（１，４−ブチレン−プロピレン）アジペートが含まれる。
【００１５】
上記のポリエーテルおよびポリエステルポリオールはポリウレタンプレポリマーを製造するのに慣用され、またプレポリマーを製造するのに使用されるポリオール組成物（単独のあるいは配合物の）が、約１０００〜６０，０００の範囲のそして典型的には４２００〜約２５，０００の平均Ｍｎを一般に有するように配合されることができる。
ホットメルト接着剤組成物中で使用するのに適した好ましいプレポリマーは副生物の生成を最小化することにより、そしてその結果化学量論的なＴＤＩのポリオールに対する比、つまり３：１であるという点で実質的に「完全」であるプレポリマーを生成するように、トルエンジイソシアネート（ＴＤＩ）を長鎖トリオールと反応させることにより製造される。
【００１６】
好ましいプレポリマーの合成においては、ＴＤＩのポリオールに対する当量比を高く、例えば４〜２０：１の範囲に維持することが重要である。ポリオールに対するＴＤＩの水準が４：１そしてその後化学量論的比に近くなるにつれ、より多量の分子量のより大きいオリゴマーが生成し、このオリゴマーは水分で硬化可能なウレタンプレポリマー接着剤組成物の性能上の特性とはかけ離れている。１０ｗｔ％より少ない、望ましくは２ｗｔ％より少ないオリゴマーを生成するために、反応におけるＴＤＩとポリオールとの当量比は、ポリオール１当量あたりＴＤＩ６〜８当量である。
【００１７】
プレポリマーはＴＤＩのポリオールに対する化学量論的当量比つまり２：１の含有率に実質的に等しい、反応されたイソシアネートの含有率を有すべきである。この目的は緩和な温度においてイソシアネートのポリオールに対する当量比を高く維持することにより達せられる。ＴＤＩのポリオールに対する当量比が、化学量論比を僅か上まわる比まで、例えば慣用的な１０％過剰まで低下されるときにはオリゴマーが生成されるので、供給物のＴＤＩのポリオールに対する当量比を高く保つことは極めて重要である。オリゴマーの生成が多くなると、性能上の特性が低下しまたプレポリマーの粘度はより高くなる。プレポリマー中の反応されるイソシアネートの水準が低くなると、ホットメルト接着性能に関する特性が低下するが、それはこの低い水準のため、硬化された接着剤を生成するためにプレポリマーと反応されることのできる水分の量が減少することによる。
【００１８】
本発明で使用するプレポリマーを製造する場合、イソシアネートの実際的な含有率は理想的には、「完全な」プレポリマーに関する化学量論水準、例えばＴＤＩのポリオールに対する当量比２：１の少なくとも９０％、望ましくは９５％であるべきである。反応されたＴＤＩの水準が化学量論的なものの約９５％より低く、特に約９０％より低いということは、ＴＤＩ副生物の生成および（または）オリゴマーの生成を直接証拠だてる。
プレポリマー反応生成物から未反応のＴＤＩを除去する際、遊離のＴＤＩとプレポリマーとの反応を回避できるように温度はできるだけ低く保たれるべきである。この除去段階に際してオリゴマーがかなり生成しまた他の副反応が起きることがある。このため、遊離のＴＤＩを除去するために蒸溜技術を使用する場合、プレポリマーの精製中のオリゴマー化を避けるために、望むなら向流不活性ガス掃気を行う膜払拭式蒸溜技術を考慮にいれるべきである。
【００１９】
プロセス効率のためには、反応されたＴＤＩの異性体が商業的な供給物中におけるのと同じ重量比のうちにあることが望ましい。この反応された異性体の水準は、通常存在するものより高い供給物中濃度の２，６−ＴＤＩを利用し、そして過剰な部分を反応器に供給物として循環することにより達成されるが、これは２，６−ＴＤＩ異性体は２，４−ＴＤＩ異性体より低い反応性を有することによる。２，４−ＴＤＩおよび２，６−ＴＤＩの反応された度合いは供給物中の各異性体の濃度の関数であるので、反応器への供給物は、反応されたＴＤＩの反応水準を２０〜３０ｗｔ％とするために５０〜６０％の２，６−ＴＤＩ含有率を有すべきである。
【００２０】
ポリイソシアネートプレポリマーに加えて、ウレタンホットメルト接着剤組成物は、その接着特性に有害な影響を与えない別な熱可塑性成分を望むなら含有してよい。このような熱可塑性成分の代表的な例には、米国特許第５，４４１，８０８号に記載の熱可塑性ポリマーならびに、ビニルアセテート−エチレンコポリマー、エチレン−ビニルアセテートおよびビニルアルコールコポリマーのような他の相溶性ビニルコポリマー；エチレンアクリレートコポリマー、エチレンメタクリレート、エチレンブチルアクリレートおよびエチレンヒドロキシエチルアクリレートを含めてのエチレンアクリル化合物；ポリアミド；ポリオレフィン；およびポリエステルがある。熱可塑性成分はビニルポリマー、ビニルアセテート−エチレンコポリマー、またはこれらの混合物からなるのが好ましい。
【００２１】
粘着性を改良しそして接着剤に感圧性を付与するために、接着剤組成物中に粘着付与剤を含ませることができる。この接着付与剤はロジンエステル、芳香族樹脂またはこれらの混合物であってよい。本発明で有用なロジンエステルの代表例には、グリセロールロジンエステル、ペンタエリスリトールロジンエステルおよび前記物質の水素化物が含まれる。芳香族樹脂の代表例には、α−メチルスチレン樹脂、ポリスチレン、クモロン、インデン、およびビニルトルエンが含まれる。望ましくは粘着付与剤は芳香族樹脂であり、また一層望ましくはスチレン樹脂である。最も望ましい粘着付与剤はα−メチルスチレン樹脂である。
【００２２】
接着剤組成物には、充填材が粒状物質、繊維または粉末の形で含められてよい。これらの充填材は、接着剤組成物中の他の成分と干渉しない任意の充填材材料であってよい。充填材の種類には、炭酸カルシウム、セラミック、ガラス、シリカ、石英、雲母、処理された粘土、二酸化チタン、窒化硼素、グラファイト、カーボンブラック、アスベスト、金属、硫酸バリウム、滑石またはこれらの混合物がある。好ましい充填材には炭酸カルシウム、シリカ、粘土、カーボンブラックまたはこれらの混合物がある。
本発明の接着剤組成物には可塑化剤もまた含められてよい。可塑化剤は、別な成分の効能に干渉せずまた接着剤組成物の処理を容易にしそしてこれの靭性と可撓性とを増大する任意の組成物であってよい。代表的な可塑化剤には、ジオクチルフタレートエステルを含めての液状芳香族エステル可塑化剤；ジシクロヘキシルフタレート、シクロヘキサンジメンタノールジベンゾエートを含めての固体可塑化剤；およびＭｏｎｓａｎｔｏからＳＡＮＴＩＣＩＺＥＲの商標で入手できる可塑化剤がある。
【００２３】
上記に示した随意的な成分に加えて、他の種々の化合物が接着剤組成物に加えられてよい。これらの化合物には触媒、染料、禁止剤、酸化防止剤、紫外線吸収剤、ワックス、接着促進剤（例えばシラン）、および他の慣用の添加剤が含まれる。
イソシアネートプレポリマーは接着剤組成物の約５〜１００ｗｔ％存在する。このプレポリマーは約２５〜１００ｗｔ％存在するのが好ましく、また約５０〜１００ｗｔ％存在するのが最も好ましい。
接着剤組成物の熱可塑性ポリマー部分は接着剤組成物の０〜約８０ｗｔ％、望ましくは０〜５０ｗｔ％存在する。
粘着付与剤は約０〜６０ｗｔ％、望ましくは約０〜４０ｗｔ％使用される。
ある種の応用のためには、組成物中にシランが含められてよく、約０〜約２ｗｔ％、望ましくは約０〜約１ｗｔ％存在してよい。さらに約０〜約５０ｗｔ％の充填材、約０〜１０ｗｔ％の可塑化剤、約０〜４０ｗｔ％のワックスおよび約０〜１ｗｔ％の触媒が存在してよい。
【００２４】
本発明の接着剤組成物を製造するには多くの方法がある。これらの多くは技術上熟達する者にとって明らかであろう。このような変種の一つは、プレポリマーが、接着剤組成物を製造するのとは別個にあるいはそれと同時に製造されてよいということである。
接着剤または密封剤として使用するために、固体組成物はドラムまたはペール中にいれられてよく、また接着剤を送出するためにプラテン型ディスペンサーを使用できる。接着剤組成物は、接着剤を基材上に融解押し出しするのに少なくとも十分である温度例えば約５０°〜約１５０℃において押し出される。接着剤を水分で硬化するのに先立って、接着剤は第２の基材と接触させる。接着剤は、それが水分で硬化する際に外部からの機械的支持が必要でないように、十分な生の強度を示す。本発明の接着剤とともに使用するのに適した基材にはガラス、金属、ポリカーボネート、アクリル、ＡＢＳ、ＰＶＣ、ビニル、木材などがある。
【００２５】
反応性のホットメルトウレタン接着剤組成物は、周囲にある水分例えば大気中の水分または基材中特に木材中の水分の存在に頼ることによって、接合線となって硬化される。接合線を硬化する別な方法には、プレポリマーのＮＣＯ基と反応するために利用可能な活性水素原子を有する活性化合物を接合線にある接着剤に添加することが関与する。遊離の活性水素を有する様々な反応性化合物は、亜硫酸水素、ポリオール、アミン、アンモニアおよび他の活性化合物を含めて、技術上知られている。
【００２６】
【実施例】
実施例１
ポリイソシアネートプレポリマーは、ヒドロキシル官能基がすべて使い果たされるまで、官能性が３．０であるトリメチロールプロパンで変性されたエチレンアジペート（ＯＨ数＝１４）１当量を８当量の２，４／２，６−ＴＤＩ（重量比５０／５０％）と５０℃で反応させることによりつくられる。未反応のＴＤＩモノマーを０．１ｗｔ％またはそれより低い水準まで除去しそして遊離イソシアネートの全含有率が約１％であるプレポリマー樹脂を生成するために、膜払拭蒸発のような第２の処理工程が使用される。
【００２７】
８０℃に加熱される時、得られる物質は良好な融解流動を示し、ゲルが存在せずそして種々の基材上での濡れが良好である。このウレタンプレポリマーを用いてつくられる接合された組立物は良好な生の強度と標準的な接着性試験により測定される場合高度の仕上がり特性とを示すであろう。
ヒドロキシル基１当量あたり３当量またはそれより低いイソシアネート基の割合でつくられる対応する慣用の物質は粘稠すぎるかあるいは均質でない（ゲルの生成のため）であろうし、またホットメルト接着剤として処理され得ないであろう。この物質もまた２ｗｔ％を越える水準でモノマージイソシアネートを含有するであろう。
【００２８】
〔産業上の応用に関する説明〕
本発明は水分で硬化可能なホットメルト接着剤組成物を使用して二つの基材を接合する方法を提供する。